(57)【要約】【課題】柔らかさを損なわずに液漏れ防止性を高めた不織布からなる防漏層を備える吸収性物品を提供する。【手段】表面層１、防漏層２、及び吸収層３を有する吸収性物品１０であって、防漏層２が吸収層３と直接積層されている。防漏層２は、メルトブローン層４１と該メルトブローン層４１の保護層４２とを有し、両層が接合されたエンボス部とエンボス部以外の非エンボス部とを有する。防漏層２は、非エンボス部において非開孔領域を有する。非開孔領域は、防漏層２を平面視したときに、対角線Ｅ１，Ｅ１の長さ１０μｍからなる長方形Ｅの面積が２５μｍ２以上となる領域を包含する繊維間空間が厚み方向に貫通する貫通孔、を有さない領域である。非開孔領域は、防漏層２が吸収層３と重なる領域に配されている。【選択図】図１
2019209121.tif 000002
【特許請求の範囲】
【請求項１】
表面層、防漏層、及び該表面層と該防漏層との間に配された吸収層を有する吸収性物品であって、
前記防漏層が前記吸収層と直接積層されており、
前記防漏層は、メルトブローン層と該メルトブローン層の保護層とを有し、両層が接合されたエンボス部とエンボス部以外の非エンボス部とを有し、
前記防漏層は非エンボス部において非開孔領域を有し、
前記非開孔領域は、前記防漏層を平面視したときに、対角線の長さ１０μｍからなる長方形の面積が２５μｍ２以上となる領域を包含する繊維間空間が厚み方向に貫通する貫通孔、を有さない領域であり、
前記非開孔領域は、前記防漏層が前記吸収層と重なる領域に配されている、吸収性物品。
【請求項２】
前記メルトブローン層の繊維の平均繊維径が２．５μｍ以下である、請求項１に記載の吸収性物品。
【請求項３】
表面層、防漏層、及び該表面層と該防漏層との間に配された吸収層を有する吸収性物品であって、
前記防漏層が前記吸収層と直接積層されており、
前記防漏層はメルトブローン層と該メルトブローン層の保護層とを有し、該保護層が前記メルトブローン層の非吸収層側に配されており、
前記防漏層は、前記保護層に入り込んでいる前記メルトブローン層の繊維が２．５本／ｍｍ以上である起毛領域を有し、
前記メルトブローン層の繊維の平均繊維径が２．５μｍ以下であり、
前記起毛領域は、前記防漏層が前記吸収層と重なる領域に配されている、吸収性物品。
【請求項４】
前記起毛領域又は前記非開孔領域が、前記防漏層の前記吸収層と重なる領域全体に配されている、請求項１〜３のいずれか１項に記載の吸収性物品。
【請求項５】
前記防漏層の非吸収層側の表面に、前記メルトブローン層の繊維が露出していない、請求項１〜４のいずれか１項に記載の吸収性物品。
【請求項６】
前記メルトブローン層の繊維の充填率が２５％以下である、請求項１〜５のいずれか１項に記載の吸収性物品。
【請求項７】
前記メルトブローン層の坪量が２０ｇ／ｍ２以下である、請求項１〜６のいずれか１項に記載の吸収性物品。
【発明の詳細な説明】
【技術分野】
【０００１】
本発明は、生理用ナプキンやおむつ等の吸収性物品に関する。
【背景技術】
【０００２】
生理用ナプキン等の吸収性物品には、肌触り等の観点から不織布がよく用いられる。この不織布についてはこれまで種々の提案がされてきた。
例えば、特許文献１には、起毛繊維を有する不織布の肌触り向上の観点から、該起毛繊維に架かる遊離繊維を備える不織布が記載されている。
特許文献２には、スパンボンド不織布ウェブとメルトブロー不織布ウェブとを含んだバリア層を備える吸収性物品が記載されている。該バリア層について、バリア性だけでなく、敏感肌に対する高い柔軟性及び可撓性を付与する観点から、各不織布ウェブの繊維の数平均繊維直径、メルトブロー不織布ウェブの総重量パーセントを特定の範囲に抑えるようにしている。
【先行技術文献】
【特許文献】
【０００３】
【特許文献１】特開２０１６−６５３３５号公報
【特許文献２】特表２０１１−５２９７４９号公報
【発明の概要】
【発明が解決しようとする課題】
【０００４】
前記特許文献１及び２に記載されるような従来の不織布や、一般に繊維間距離が小さいとされているメルトブローン不織布であっても、繊維間の微細な貫通孔が生じる。このような不織布を吸収性物品の防漏層とする場合、貫通孔の大きさによってはある程度の液量であれば液漏れを防ぐことができる。しかし、その液量にも限界がある。
これに対し、不織布の繊維を細径化したり、不織布を高坪量化したりすることによって、繊維間の目地を埋めて貫通孔をある程度塞ぐことが考えられる。しかし、この方法は繊維量を増やすことになり、不織布の硬さが増して風合いを損ないかねず、肌に触れる吸収性物品の防漏層とするには真の解決手段とはなり得ない。
また、従来の不織布の製造方法に用いられるカレンダー処理においては、繊維を圧縮する際に繊維間の目をある程度塞ぎ得る。しかし、繊維のない領域では、液漏れに繋がる貫通孔を完全に塞ぐことは難しい。敢えてカレンダー処理による熱圧着を高めては（圧着力を強くする、圧着面積を増やす）、繊維が潰れることによる不織布の硬化が進み、柔らかさがその分失われてしまう。
【０００５】
本発明は、上記の点に鑑み、柔らかさを損なわずに液漏れ防止性を高めた不織布からなる防漏層を備える吸収性物品に関する。
【課題を解決するための手段】
【０００６】
本発明は、表面層、防漏層、及び該表面層と該防漏層との間に配された吸収層を有する吸収性物品であって、前記防漏層が前記吸収層と直接積層されており、前記防漏層は、メルトブローン層と該メルトブローン層の保護層とを有し、両層が接合されたエンボス部とエンボス部以外の非エンボス部とを有し、前記防漏層は非エンボス部において非開孔領域を有し、前記非開孔領域は、前記防漏層を平面視したときに、対角線の長さ１０μｍからなる長方形の面積が２５μｍ２以上となる領域を包含する繊維間空間が厚み方向に貫通する貫通孔、を有さない領域であり、前記非開孔領域は、前記防漏層が前記吸収層と重なる領域に配されている、吸収性物品を提供する。
また、本発明は、表面層、防漏層、及び該表面層と該防漏層との間に配された吸収層を有する吸収性物品であって、前記防漏層が前記吸収層と直接積層されており、前記防漏層はメルトブローン層と該メルトブローン層の保護層とを有し、該保護層が前記メルトブローン層の非吸収層側に配されており、前記防漏層は、前記保護層に入り込んでいる前記メルトブローン層の繊維が２．５本／ｍｍ以上である起毛領域を有し、前記メルトブローン層の繊維の平均繊維径が２．５μｍ以下であり、前記起毛領域は、前記防漏層が前記吸収層と重なる領域に配されている、吸収性物品を提供する。
【発明の効果】
【０００７】
本発明の吸収性物品は、柔らかさを損なわずに液漏れ防止性を高めた不織布からなる防漏層を備える。
【図面の簡単な説明】
【０００８】
【図１】本発明の吸収性物品の一実施形態を示す断面図である。
【図２】本発明の吸収性物品の防漏層を構成する不織布について、「対角線の長さ１０μｍからなる長方形の面積が２５μｍ２以上となる領域」を確認する方法を模式的に示す説明図である。
【図３】本発明の吸収性物品の防漏層を構成する不織布の好ましい形態を模式的に示す一部拡大断面図である。
【図４】本発明の吸収性物品の防漏層を構成する不織布の別の好ましい形態を模式的に示す一部拡大断面図である。
【図５】図４に相当する不織布の断面を撮像した図面代用写真である。
【図６】図５に示す不織布の非吸収層側の面から撮像した図面代用写真である。
【発明を実施するための形態】
【０００９】
本発明の吸収性物品について、その好ましい実施形態に基づいて、図面を参照しながら以下に説明する。なお、本発明の吸収性物品は、排泄液を吸収保持する種々のものに適用でき、例えば、おむつ、生理用ナプキン、パンティライナー、失禁パッド、尿とりパッド等が挙げられる。
【００１０】
本発明においては、特に断らない限り、人体に接触する側を肌面側、肌当接面側又は表面側といい、これと反対側を非肌面側、非肌当接面側又は裏面側という。特に、防漏層の肌当接面側及び非肌当接面側を、吸収層側及び非吸収層側ということがある。また、吸収性物品の表面又は裏面の法線方向を厚み方向といい、その量を厚みという。
【００１１】
図１は、本実施形態の吸収性物品１０の断面を示している。吸収性物品１０は、肌当接面側に配置される液透過性の表面層１、非肌当接面側に配置される防漏層２、及び表面層１と防漏層２との間に配された液保持性の吸収層３を有する。吸収層３は、表面層１よりも非肌当接面側に配置される親水性材料の層であり、パルプや吸水性ポリマーなどの液吸収材の集合体（吸収性コア）のみならず、該液吸収材の集合体を覆う被覆シート（コアラップシートとも言う）を含んでいてもよい。該被覆シートとしては、例えば薄葉紙（ティッシュペーパー）や不織布などの液透過性の繊維シートなどが挙げられる。
【００１２】
防漏層２は吸収層３に直接積層されている。即ち、防漏層２と吸収層３とは、両者を接合させるために用いられる剤（接着剤等）を除き、他の層が両者の間に存在せずに積層されている。そして、本実施形態の吸収性物品１０では、防漏層２が該吸収性物品１０の最も非肌当接面側の層を形成している。なお、本発明の吸収性物品としては、必ずしも防漏層が最も非肌当接面側の層でなくてもよい。例えば、本発明の吸収性物品が生理用ナプキン等の場合、防漏層の非肌当接面側に衣服に固定するための接着剤や、該接着剤を使用するまで覆っておく剥離紙などが配されていてもよい。また、本実施形態の吸収性物品１０は吸収層３より非肌当接面側にフィルムを有していないことが好ましい。防漏層２は、吸収層３に当接する吸収層側２Ａの面２１と、非吸収層側２Ｂの面２２とを有することが好ましい。防漏層２の非吸収層側２Ｂの面２２は、吸収性物品１０の外表面を構成することが好ましい。
【００１３】
防漏層２は不織布等の繊維層４を構成要素として有している。具体的には、防漏層２は、図３に示すように、メルトブローン層４１と該メルトブローン層４１の保護層４２とを有する繊維層４を備える。保護層４２は、メルトブローン層４１の少なくとも非吸収層側に配されることが好ましい。保護層４２はメルトブローン層４１の強度等を補強する層である。防漏層２は、メルトブローン層４１と保護層４２が接合されたエンボス部（図示せず）とエンボス部以外の非エンボス部（図示せず）とを有することが好ましい。ここでエンボス部とは、熱エンボス加工によって、繊維層４の構成繊維が圧密化した領域である。この圧密化によって繊維層４に形成されたエンボス部は、繊維層４の他の部位に比較してその厚みが減じられている。エンボス部は、例えば円形や矩形等の形状をしており、繊維層４の全域にわたって散点状に形成することができる。あるいは、複数条の直線状又は曲線状のエンボス部を形成することもできる。複数条の直線状又は曲線状のエンボス部は、互いに交差するように形成することもできる。
【００１４】
防漏層２は、合成繊維を構成繊維として有し、撥水性であることが好ましい。それにより防漏層２は、表面層１から透過され吸収層３で吸収された排泄液を、吸収性物品１０の外部へ漏らさない機能を有する。そのため、繊維層４を構成要素として有している防漏層２は、吸収層３と重なる領域に下記の繊維構造を有することが好ましい。
【００１５】
すなわち、防漏層２は、吸収層３と重なる領域に、前記非エンボス部において非開孔領域を有することが好ましい。該非開孔領域は、「平面視したときに、対角線の長さ１０μｍからなる長方形の面積が２５μｍ２以上となる領域を包含する繊維間空間が厚み方向に貫通する貫通孔」（以下、貫通孔という。）を有さない領域である。前記「対角線の長さ１０μｍからなる長方形の面積が２５μｍ２以上となる領域」の大きさは、以下の状態において、防漏層からの水の滲み出しが懸念される大きさである。すなわち、吸収性物品における排泄液が表面層から防漏層に到達し、水（吸収性物品が吸収する排泄液等の液体）に座圧がかかった状態である。なお、貫通孔は上記の定義のとおり所定の大きさで厚み方向に貫通する孔であり、該貫通孔を有さない「非開孔領域」は、防漏層２の吸収層側２Ａの面２１、非吸収層側２Ｂの面２２のいずれから確認してもよい。
【００１６】
ここで言う「平面視」は、防漏層２のシート面（吸収層側２Ａの面２１又は非吸収層側２Ｂの面２２）に対して上方から観察することである。また、ここで言う「厚み方向に貫通する孔」は、「平面視したときに、対角線の長さ１０μｍからなる長方形の面積が２５μｍ２以上となる繊維間空間」がその面積を有したまま防漏層２の厚み方向に貫通している孔のことである。
さらに、ここで言う「貫通孔」について規定される上記対角線の長さ及び面積の要件は、吸収性物品において吸収される排泄液との関係において、水に座圧がかかった際に滲み出す大きさを意味するものである。
【００１７】
（貫通孔の測定方法）
前記貫通孔の有無は次の方法により測定することができる。
すなわち、防漏層２のシート面（吸収層側２Ａの面２１又は非吸収層側２Ｂの面２２）に対して、走査型電子顕微鏡（ＳＥＭ）（例えば、日本電子株式会社製、ＪＣＭ−６０００ＰＬＵＳ（商品名）であり、本願明細書の他の箇所においても同じである。）を用いて、観察倍率３０００倍で観察し、観察画面（または撮像画面）の手前から奥（防漏層２の厚み方向）に見て、繊維によって遮られないで貫通した繊維間空間を特定する。この繊維間空間に対して、１０μｍスケールの二本の直線が中点で交わる長方形（正方形を含む）が描けるかを検討する。そして、該長方形の面積が２５μｍ２以上である場合に、前記貫通孔が存在すると判断する。
前記長方形の面積は、下記数式［１］に基づいて算出される。前述の長方形において、中点における直線が交差する角度のうち、小さい方を交差角度θ（０°≦θ≦９０°）とし、交差角度θを測定する。１０μｍの対角線で交差角度θを３０°以上とする長方形の面積は、２５μｍ２以上となる。
長方形の面積＝（１／２）×（対角線の長さ：１０μｍ）２×ｓｉｎθ    ［１］
上記の測定のため、市販の吸収性物品から防漏層を取り出す場合、コールドスプレーを最外装側より１０ｃｍ離し、５秒ほど噴射することで各材料間を接着するホットメルトを固化させ、防漏層を丁寧に剥がす。この取り出し手段は、本願明細書における他の測定方法についても適用される。
【００１８】
上記貫通孔の測定方法に関し、例えば図２に示すようにして行うことができる。すなわち、防漏層２を吸収層側２Ａの面２１又は非吸収層側２Ｂの面２２から観察したときに、繊維４８で囲まれ、かつ、厚み方向に他の繊維によって遮られていない空間４９を特定する。次いで、二本の直線（１０μｍスケールとし中点において交差させ、交差角度θ＝３０°以上９０°以下とする）Ｅ１，Ｅ１を対角線とする長方形Ｅが描けるかどうかによって、上記に定義される貫通孔が存在するかを判断する。長方形Ｅを描けた場合は、観察対象の防漏層が前記貫通孔を有すると判断し、長方形Ｅを描けない場合は、観察対象の防漏層が前記貫通孔を有さないと判断する。
【００１９】
防漏層２において、上記に定義する貫通孔を有さない場合としては、例えば次のような態様が含まれる。すなわち、平面視した際の手前の面に、上記の対角線及び面積の要件を満たす繊維間空間があっても、その奥にこれを遮る繊維が存在し、「孔」が上記の大きさのままでは厚み方向に貫通していない場合は、防漏層２は、上記貫通孔を有さない。また、貫通孔を平面視で観察した際の手前側に見える繊維間空間が、長さ１０μｍの対角線の長方形を描けない程小さい孔が存在する場合も、防漏層２は上記貫通孔を有さない。同様に、１０μｍスケールの二本の直線が中点で交わるように描いた長方形の面積が２５μｍ２以上とならない（すなわち２５μｍ２未満の）小さい孔が存在する場合も、防漏層２は上記貫通孔を有さない。
【００２０】
防漏層２が上記に定義する貫通孔を有さない非開孔領域を備え得るものとする方法としては、高坪量化により繊維本数を増加させる方法等、種々の方法が挙げられる。
その中でも、防漏層２は、繊維量を過度に増やさずに柔らかさを保持し、液漏れ防止性を高める観点から、下記に示す構造を有することが好ましい。
【００２１】
すなわち、防漏層２は、前述のメルトブローン層４１と保護層４２との積層構造において、防漏層２は、吸収層３と重なる領域に、保護層４２に入り込んでいるメルトブローン層４１の繊維が２．５本／ｍｍ以上である起毛領域６を有することが好ましい（図３において符号Ｐで示す円内の部分拡大図参照）。
【００２２】
ここで言う「起毛領域６」とは、上記のとおり、防漏層２の内部における繊維構造を意味する。すなわち、防漏層２の内部において、メルトブローン層４１を構成する繊維集合体４１Ｂから繊維の一部（例えば繊維の一端部）が飛び出し、該飛び出した繊維（起毛繊維）４１Ａが保護層４２の繊維４２Ａ間に入り込む構造を有する部分を、「起毛領域６」という。メルトブローン層４１の繊維が入り込んでいる保護層４２は、メルトブローン層４１の非吸収層側２Ｂに配されていることが好ましい。
【００２３】
なお、防漏層２の積層構造は、図３に示すような２層構造の形態に限定されず、少なくとも非吸収層側２Ｂに保護層４２を有する限り、３層以上の構造を有していてもよい。例えば、図４に示すように、メルトブローン層４１に対し、非吸収層側２Ｂの保護層４２に加え、吸収層側２Ａに別の保護層４３を備える形態であってもよい。または、図示しないが、メルトブローン層４１を２層以上としていてもよく、保護層４２及び４３それぞれを２層以上とするものであってもよい。ただし、防漏層２としての柔らかさを保持する観点から、防漏層２は、できるだけ少ない積層数で、上記の「保護層４２に入り込んでいるメルトブローン層４１の繊維が２．５本／ｍｍ以上である起毛領域６」を備えることが好ましい（図３及び４において符号Ｐで示す円内の部分拡大図参照）。
【００２４】
防漏層２の内部において前述の起毛領域６があることにより、防漏層２の繊維量を過度に増やさずとも、メルトブローン層４１の一部の繊維が起立して、防漏層２の繊維間空間を埋めるように配置される。その結果、防漏層２は、厚み方向の貫通孔が塞がれて、柔らかさを損なわずに、高い液漏れ防止性を備えるものとなる。
【００２５】
防漏層２の起毛領域６における入り込む繊維を２．５本／ｍｍ以上とすることは、液漏れ防止性の観点から、前述の貫通孔を塞ぐ本数を意味するものである。
【００２６】
起毛領域６においてメルトブローン層４１から保護層４２に入り込む繊維の本数は、液漏れ防止性の観点から、５本／ｍｍ以上が好ましく、１０本／ｍｍ以上がより好ましい。また、前記の入り込む繊維の本数は、通気性の観点から、１００本／ｍｍ以下が好ましく、５０本／ｍｍ以下がより好ましく、４０本／ｍｍ以下が更に好ましい。具体的には、起毛領域６においてメルトブローン層４１から保護層４２に入り込む繊維の本数は、２．５本／ｍｍ以上１００本／ｍｍ以下が好ましく、５本／ｍｍ以上５０本／ｍｍ以下がより好ましく、１０本／ｍｍ以上４０本／ｍｍ以下が更に好ましい。
【００２７】
（保護層に入り込んだメルトブローン層の繊維の本数の測定方法）
保護層４２に入り込んだメルトブローン層４１の繊維の本数は、下記の方法により測定することができる。
市販の吸収性物品から防漏層を取り出す場合は、上述の（貫通孔の測定方法）にて示した方法に沿って、吸収層と重なる領域の防漏層２を取り出す。取り出した防漏層２を厚み方向に切断して断面を得る。防漏層２は、前記断面が上になるように観察台に設置し、ＳＥＭを用いて、観察倍率１００倍で切断面を観察する。
観察する視野の長さ（防漏層断面における平面方向の長さ）は、防漏層をＳＥＭで観察する場合の１か所の視野を１ｍｍとし、１０か所を測定する。各箇所に対して、メルトブローン層４１から非吸収層側２Ｂの保護層４２に入り込む起毛繊維４１Ａの本数を数える。上記１０か所で数えた本数の合計を分子とし、下記数式［２］に基づき算出する。
（保護層４２に入り込んだメルトブローン層の繊維の本数）
＝（観察視野における保護層４２に入り込んでいるメルトブローン層４１の繊維本数（本））
／Ｌ（観察視野における保護層４２とメルトブローン層４１の界面の長さ（１０ｍｍ））                                                                      ［２］
【００２８】
観察する厚み方向の切断面としては、例えば、図５に示すようなＳＥＭ画像が挙げられる。図５が示す防漏層２の断面においては、吸収層側２Ａの保護層（スパンボンド層）４３、メルトブローン層４１及び非吸収層側２Ｂの保護層（スパンボンド層）４２の３層構造とされている。図５のＳＥＭ画像においては、メルトブローン層４１を構成する繊維集合体４１Ｂから飛び出した起毛繊維４１Ａが非吸収層側２Ｂの保護層４２の繊維４２Ａ間に入り込んでいる。
保護層４２に入り込むメルトブローン層４１の繊維は、非吸収層側２Ｂの面２２から観察して、例えば図６に示すＳＥＭ画像に示すようになっていることが好ましい。すなわち、図６のＳＥＭ画像において１点鎖線の囲み枠領域に示されるように、メルトブローン層４１の起毛繊維４１Ａが、保護層４２の繊維４２Ａ間に入り込みつつ、該保護層４２の繊維４２Ａに絡んだ状態となっていることが好ましい。これによりメルトブローン層４１の起毛繊維４１Ａの保護層４２への入り込みがより安定的に保持される。
【００２９】
図５においては、図４に示すようにメルトブローン層４１の両面に保護層４２，４３が配されている。この場合、起毛領域６は、図５に示すように、非吸収層側２Ｂに配されていることが好ましい。これは、液漏れ防止性の観点から、起毛された繊維の状態を保持するためである。より具体的には、吸収層３から移行する液の圧力から起毛領域６の繊維構造を守り、吸収性物品の使用時に貫通孔が生じないようにするためである。起毛領域６は、非吸収層側２Ｂと吸収層側２Ａの両方に配されていてもよい。
【００３０】
また、起毛領域６は、液漏れ防止性の観点から、防漏層２の、吸収層３と重なる領域全体に配されていることが好ましい。さらに、起毛領域６は、吸収層３と重なる領域からこれを越えた吸収層３と重ならない平面領域にまで及んで配されていることがより好ましい。
【００３１】
防漏層２は、非吸収層側２Ｂの表面（面２２の表面）に、メルトブローン層４１の繊維が露出していないことが好ましい。メルトブローン層４１の繊維が露出しない態様としては、例えば、メルトブローン層４１の非吸収層側２Ｂの保護層４２の厚みを所定のものとしたり、ホットメルト等を用いて繊維を固定化したりすることもできる。
このように、非吸収層側２Ｂの表面（面２２の表面）にメルトブローン層４１の繊維が露出していないことによって、起毛されたメルトブローン層４１の繊維が保護され、起毛領域６の繊維構造が保持されて、液が防漏層２から滲み出し難くなる。
（防漏層の表面にメルトブローン層の繊維が露出しているかの確認方法）
上記の露出の有無は、観察対象の表面に対して、ＳＥＭを用いて、観察倍率１００倍で観察することにより確認することができる。
観察画面の最表面にメルトブローン層４１の繊維が映り込んでいた場合、メルトブローン層の繊維は表面へ露出していると判断する。そうでない場合、例えば観察画面の最表面は保護層の繊維のみが映っている場合、は露出していないと判断する。
【００３２】
ここで言う「メルトブローン層」とは、いわゆるメルトブローン法により加熱溶融した熱可塑性樹脂を紡糸し、コンベア上で堆積させて不織布化した繊維層（紡糸直結型不織布の層）である。メルトブローン法においては、紡糸口金のノズルから吐出された溶融樹脂を高温気体のジェット流で吹き飛ばし、引きちぎるようにして極細化された綿状の繊維を形成する。そのため、得られるメルトブローン層は、繊維径が１０μｍ以下の極細繊維からなる不織布の層である。構成する繊維は繊維長が３０μｍ以上の長繊維からなる。また繊維間隔も小さい。このようなメルトブローン層４１は、風合いとバリア性に優れる。反面、強度や耐摩耗性に関しては、保護層４２による補強が必要となる。
【００３３】
メルトブローン層４１の繊維の平均繊維径（Ｒ１）は、液漏れ防止性を優れたものとする観点から、２．５μｍ以下が好ましく、１．５μｍ以下がより好ましく、１μｍ以下が更に好ましい。また、０．１μｍ以上が現実的である。具体的には、メルトブローン層４１の繊維の平均繊維径（Ｒ１）は、０．１μｍ以上２．５μｍ以下が好ましく、０．１μｍ以上１．５μｍ以下がより好ましく、０．１μｍ以上１μｍ以下が更に好ましい。なお、防漏層２のメルトブローン層４１と保護層４２の積層構造においては、メルトブローン層４１の繊維の平均繊維径（Ｒ１）を上記の範囲に抑えることにより、繊維間の空間をより狭めたものとすることができ、前述した貫通孔をより確実に有さないようにすることができる。
【００３４】
保護層４２は、メルトブローン層４１の強度等を補う繊維層であり、メルトブローン層４１よりも繊維径の大きい繊維を用いてなることが好ましい。保護層４２としては、メルトブローン層４１の強度等を補い得るものである限り種々の繊維層を用いることができる。その中でも、コストの観点から、保護層４２はスパンボンド層からなることが好ましい。
【００３５】
ここで言う「スパンボンド層」とは、いわゆるスパンボンド法により製造した不織布の層であり、メルトブローン層と同様に、加熱溶融した熱可塑性樹脂を紡糸し、コンベア上で堆積させた繊維層である。ただし、スパンボンド法においては、紡糸口からのノズルから吐出された溶融樹脂に対し、冷却延伸しながら繊維を形成する。得られたスパンボンド層は、メルトブローン層の繊維よりも繊維径が大きく、繊維長が長い繊維（フィラメント）からなる繊維層である。メルトブローン層にスパンボンド層を積層したのち、熱エンボス加工を施し、両者を一体とした不織布とすることが好ましい。
【００３６】
防漏層２において前述した貫通孔をより確実に有さないものとする観点、起毛領域６において保護層４２に入り込むメルトブローン層４１の繊維の本数をより多くする観点、及び、保護層４２のメルトブローン層４１に対する保護機能をより効果的にする観点から、メルトブローン層４１の繊維の平均繊維径（Ｒ１）は、保護層４２の繊維の平均繊維径（Ｒ２）よりも小さいことが好ましい。これらの観点から、メルトブローン層４１の繊維の平均繊維径（Ｒ１）の、保護層４２の繊維の平均繊維径（Ｒ２）に対する比（Ｒ１／Ｒ２）は、１／８以下が好ましく、１／２０以下がより好ましく、１／２５以下が更に好ましい。また、前記比（Ｒ１／Ｒ２）は、通気性の観点から、１／１００以上が好ましく、１／５０以上がより好ましく、１／４０以上が更に好ましい。具体的には、前記比（Ｒ１／Ｒ２）は、１／１００以上１／８以下が好ましく、１／５０以上１／２０以下がより好ましく、１／４０以上１／２５以下が更に好ましい。
【００３７】
（平均繊維径の測定方法）
防漏層のメルトブローン層からランダムに小片サンプル５個を採取し、ＳＥＭを用いて、視野に２０〜６０本の繊維が映るように観察倍率を例えば１０００〜１００００倍に拡大した写真を撮影し、視野内すべての繊維についてそれぞれ１回ずつカウントするように繊維径を測定し、平均値の小数点以下第一位を四捨五入し算出することで求められるものをいう。
【００３８】
メルトブローン層４１は、防漏層２の貫通孔を塞ぎながら柔らかさを保持する観点から、充填率を２５％以下とすることが好ましく、２０％以下とすることがより好ましく、１０％以下とすることが更に好ましく、５％以下とすることが特に好ましい。ここで言う「充填率」とは、空間あたりの繊維の占める割合である。メルトブローン層４１の充填率を上記範囲に抑えることにより、メルトブローン層４１単独の肌触りとして、布のような緩やかな曲面やひだを生じ得る柔軟性を有し（ドレープ性が高く）、紙やフィルムのような硬さ（パリパリ感。例えば、折り曲げ等の際にある程度の力を必要とし、撚れる際に湾曲ではなく屈曲しやすい硬さ。触れたとき又は撚れたときに等に生じる乾いた擦過音。）を抑えることができる。
また、メルトブローン層４１の充填率は、防漏性の観点から、２％以上が好ましく、２．５％以上がより好ましく、３％以上が更に好ましい。具体的には、メルトブローン層４１の充填率は、２％以上２５％以下が好ましく、２％以上２０％以下がより好ましく、２．５％以上１０％以下が更に好ましく、３％以上５％以下が特に好ましい。
【００３９】
（メルトブローン層の充填率の測定方法）
メルトブローン層の充填率は下記の方法によって測定することができる。
測定対象の防漏層の質量を測定する。さらに、防漏層の厚み方向断面を前述したＳＥＭを用いて観察し、メルトブローン層の厚みを測定する。後述の（メルトブローン層の坪量の測定方法）に基づいてメルトブローン層を取り出す。そして、その坪量を算出し、｛メルトブローン層の坪量／（メルトブローン層の厚み×樹脂の密度）｝×１００によって算出する。
上記「樹脂の密度」は、下記の方法により測定することができる。
すなわち、取り出したメルトブローン層をラボプレス（株式会社東洋精機製作所製、型式Ｐ２−３０）にて１８０℃、二段プレス（低圧：５ｋｇ／ｃｍ３、高圧：１５０ｋｇ／ｃｍ３）にて１分間プレスした後に、冷却プレスを１分間することによってフィルムを作製する。その後、空気の混入していないところより１０×１０ｃｍにカットし、質量を測定した後に体積で割ることによって算出する。
【００４０】
メルトブローン層４１の坪量は、柔らかさを確保する観点から、２０ｇ／ｍ２以下が好ましく、１５ｇ／ｍ２以下がより好ましく、１０ｇ／ｍ２以下が更に好ましい。また、メルトブローン層４１の坪量は、シート強度を確保する観点から、３ｇ／ｍ２以上が好ましく、４ｇ／ｍ２以上がより好ましく、５ｇ／ｍ２以上が更に好ましい。具体的には、メルトブローン層４１の坪量は、３ｇ／ｍ２以上２０ｇ／ｍ２以下が好ましく、４ｇ／ｍ２以上１５ｇ／ｍ２以下がより好ましく、５ｇ／ｍ２以上１０ｇ／ｍ２以下が更に好ましい。
【００４１】
（メルトブローン層の坪量の測定方法）
メルトブローン層の坪量は下記の方法によって測定することができる。
測定対象の防漏層が乾燥した状態で、その質量を測定する。さらに、防漏層の厚み方向断面を前述したＳＥＭを用いて観察し、メルトブローン層と保護層のそれぞれの厚み及び厚みの比を測定する。防漏層からメルトブローン層を引き剥がすには、以下の手段を用いる。メルトブローン層と保護層がホットメルトなどで接着されている場合、コールドスプレーを用いてメルトブローン層を丁寧に引き剥がす。そして、メルトブローン層の質量を測定し、防漏層のシート面積で除して、メルトブローン層の坪量を算出する。また、メルトブローン層と保護層がエンボスなどにより熱接着されている場合は、エンボス部を取り除いたのち、手やピンセットなどでメルトブローン層を丁寧に引き剥がす。そして、メルトブローン層の質量を測定し、防漏層のシート面積からエンボス部の面積を引いた値で除して、メルトブローン層の坪量を算出する。
【００４２】
次に、本実施形態の防漏層２となる不織布の好ましい製造方法について説明する。ここでは保護層４２をスパンボンド層とする場合について説明する。
メルトブローン層４１は、メルトブローン法によってベルトコンベア上に極細繊維を堆積させて、メルトブローン層原反を機械流れ方向に連続搬送する。その際、紡糸口金のノズルの口径、高温気体のジェット流の風速、温度等種々の条件設定によって、前述した繊維径、充填率、坪量とすることができる。次いで、前記メルトブローン層原反の表面に対し、保護層４２として、スパンボンド法によってスパンボンド層原反を積層する。その際、スパンボンド層原反を積層させる手前の上流において、メルトブローン層原反の表面に対して起毛処理を施すことが好ましい。これにより、メルトブローン層原反の起毛処理した面にスパンボンド層原反を積層して、前述の起毛領域６が形成される。
【００４３】
前記起毛処理は、不織布の製造方法において通常用いられる種々の方法によって行うことができる。例えば、周面に複数の凸部を有する凸ロールをメルトブローン層原反の表面に接触させながら回転させることにより行われる。これにより、起毛繊維を形成することができる。
【００４４】
前記起毛処理の後、メルトブローン層原反の起毛処理された面に、スパンボンド法によって吐出、冷却延伸された、スパンボンド層原反となる繊維が堆積されることとなる。これにより、メルトブローン層原反の起毛繊維がスパンボンド層原反の繊維間に入り込み、本実施形態の防漏層２における起毛領域６が形成される。これにより、本実施形態の防漏層２となる不織布が製造される。
【００４５】
この製造方法においては、前記起毛領域６における「保護層に入り込んでいるメルトブローン層の繊維が２．５本／ｍｍ以上」の構造は、メルトブローン層４１を構成する繊維集合体４１Ｂから繊維の一部（例えば繊維の一端部）が飛び出し、該飛び出した繊維（起毛繊維）４１Ａが非吸収層側２Ｂの保護層４２の繊維４２Ａ間に入り込むことにより形成することができる。また、本実施形態の防漏層２となる不織布の製造方法において、種々の製造条件を適宜設定することによって、所望の平均繊維径、充填率、坪量等を得ることができる。
【００４６】
なお、上記製造方法において、メルトブローン層原反の吸収層側２Ａとなる面に、更にスパンボンド層からなる保護層４３を配することもできる。この場合、メルトブローン層原反の製造工程の上流に、前述と同様のスパンボンド層原反の製造工程を更に設けてもよい。この場合、メルトブローン層原反は、上流で製造されたスパンボンド層原反の上に形成されることとなる。
また、本発明の吸収性物品の製造方法としては、上記製造方法により得られる不織布を防漏層として、吸収層に直接積層させることが好ましい。直接積層された吸収層と防漏層（不織布）に対し、吸収層の肌当接面側に表面層を積層し、一体化して、本発明の吸収性物品を製造する。その際、必要により、他の構成部材を組み込む工程があってもよい。
【００４７】
防漏層２のメルトブローン層４１の構成繊維、保護層４２及び４３がスパンボンド層からなる場合の構成繊維は、熱可塑性樹脂からなる。熱可塑性樹脂としては、ポリオレフィン系樹脂、ポリエステル系樹脂、ポリアミド系樹脂、アクリロニトリル系樹脂、ビニル系樹脂、ビニリデン系樹脂等から選ばれる１又は複数が挙げられる。ポリオレフィン系樹脂としてはポリエチレン、ポリプロピレン、ポリブデン等から選ばれる１又は複数が挙げられる。ポリエステル系樹脂としてはポリエチレンテレフタレート、ポリブチレンテレフタレート等から選ばれる１又は複数が挙げられる。ポリアミド系樹脂としてはナイロン等から選ばれる１又は複数が挙げられる。ビニル系樹脂としてはポリ塩化ビニル等が挙げられる。ビニリデン系樹脂としてはポリ塩化ビニリデン等が挙げられる。これら各種樹脂の変成物や混合物等を用いることもできる。
【００４８】
上述した実施形態に関し、本発明はさらに以下の吸収性物品、不織布の製造方法、及び吸収性物品の製造方法を開示する。
【００４９】
＜１＞
表面層、防漏層、及び該表面層と該防漏層との間に配された吸収層を有する吸収性物品であって、
前記防漏層が前記吸収層と直接積層されており、
前記防漏層はメルトブローン層と該メルトブローン層の保護層とを有し、
以下の（ｉ）及び（ｉｉ）から選ばれる１又は複数を有する、吸収性物品。
（ｉ）前記防漏層は両層が接合されたエンボス部とエンボス部以外の非エンボス部とを有し、
前記防漏層は非エンボス部において非開孔領域を有し、
前記非開孔領域は、前記防漏層を平面視したときに、対角線の長さ１０μｍからなる長方形の面積が２５μｍ２以上となる領域を包含する繊維間空間が厚み方向に貫通する貫通孔、を有さない領域であり、
前記非開孔領域は、前記防漏層が前記吸収層と重なる領域に配されている。
（ｉｉ）前記保護層が前記メルトブローン層の非吸収層側に配されており、
前記防漏層は、前記保護層に入り込んでいる前記メルトブローン層の繊維が２．５本／ｍｍ以上である起毛領域を有し、
前記メルトブローン層の繊維の平均繊維径が２．５μｍ以下であり、
前記起毛領域は、前記防漏層が前記吸収層と重なる領域に配されている。
＜２＞
表面層、防漏層、及び該表面層と該防漏層との間に配された吸収層を有する吸収性物品であって、
前記防漏層が前記吸収層と直接積層されており、
前記防漏層は、メルトブローン層と該メルトブローン層の保護層とを有し、両層が接合されたエンボス部とエンボス部以外の非エンボス部とを有し、
前記防漏層は非エンボス部において非開孔領域を有し、
前記非開孔領域は、前記防漏層を平面視したときに、対角線の長さ１０μｍからなる長方形の面積が２５μｍ２以上となる領域を包含する繊維間空間が厚み方向に貫通する貫通孔、を有さない領域であり、
前記非開孔領域は、前記防漏層が前記吸収層と重なる領域に配されている、吸収性物品。
【００５０】
＜３＞
前記メルトブローン層の繊維の平均繊維径が２．５μｍ以下である、前記＜１＞又は＜２＞に記載の吸収性物品。
＜４＞
前記保護層が前記メルトブローン層の非吸収層側に配されている、前記＜１＞〜＜３＞のいずれか１に記載の吸収性物品。
【００５１】
＜５＞
表面層、防漏層、及び該表面層と該防漏層との間に配された吸収層を有する吸収性物品であって、
前記防漏層が前記吸収層と直接積層されており、
前記防漏層はメルトブローン層と該メルトブローン層の保護層とを有し、該保護層が前記メルトブローン層の非吸収層側に配されており、
前記防漏層は、前記保護層に入り込んでいる前記メルトブローン層の繊維が２．５本／ｍｍ以上である起毛領域を有し、
前記メルトブローン層の繊維の平均繊維径が２．５μｍ以下であり、
前記起毛領域は、前記防漏層が前記吸収層と重なる領域に配されている、吸収性物品。
【００５２】
＜６＞
前記起毛領域又は前記非開孔領域が、前記防漏層の前記吸収層と重なる領域全体に配されている、前記＜１＞〜＜５＞のいずれか１に記載の吸収性物品。
＜７＞
前記防漏層の非吸収層側の表面に、前記メルトブローン層の繊維が露出していない、前記＜１＞〜＜６＞のいずれか１に記載の吸収性物品。
＜８＞
前記メルトブローン層の繊維の充填率が２５％以下である、前記＜１＞〜＜７＞のいずれか１に記載の吸収性物品。
＜９＞
前記メルトブローン層の坪量が２０ｇ／ｍ２以下である、前記＜１＞〜＜８＞のいずれか１に記載の吸収性物品。
【００５３】
＜１０＞
前記防漏層と前記吸収層とは、両者を接合させるために用いられる剤を除き、他の層が両者の間に存在せずに積層されている、前記＜１＞〜＜９＞のいずれか１に記載の吸収性物品。
＜１１＞
前記防漏層が前記吸収性物品の最も非肌当接面側の層を形成している、前記＜１＞〜＜１０＞のいずれか１に記載の吸収性物品。
＜１２＞
前記吸収層より非肌当接面側にフィルムを有していない、前記＜１＞〜＜１１＞のいずれか１に記載の吸収性物品。
＜１３＞
前記防漏層は繊維層を構成要素として有している、前記＜１＞〜＜１２＞のいずれか１に記載の吸収性物品。
＜１４＞
前記防漏層は、前記メルトブローン層に対し、非吸収層側の前記保護層に加え、吸収層側に別の保護層を備える、前記＜１＞〜＜１３＞のいずれか１に記載の吸収性物品。
＜１５＞
前記起毛領域は、非吸収層側に加えて吸収層側にも配されている、前記＜１４＞に記載の吸収性物品。
【００５４】
＜１６＞
前記メルトブローン層から非吸収層側の前記保護層に入り込む繊維の本数は、２．５本／ｍｍ以上１００本／ｍｍ以下が好ましく、５本／ｍｍ以上５０本／ｍｍ以下がより好ましく、１０本／ｍｍ以上４０本／ｍｍ以下が更に好ましい、前記＜１＞〜＜１５＞のいずれか１に記載の吸収性物品。
＜１７＞
前記メルトブローン層から非吸収層側の前記保護層に入り込む繊維の本数は、１０本／ｍｍ以上４０本／ｍｍ以下である、前記＜１＞〜＜１５＞のいずれか１に記載の吸収性物品。
＜１８＞
前記起毛領域又は前記非開孔領域は、前記吸収層と重なる領域からこれを越えた前記吸収層と重ならない平面領域にまで及んで配されている、前記＜１＞〜＜１７＞のいずれか１に記載の吸収性物品。
【００５５】
＜１９＞
前記メルトブローン層の繊維の平均繊維径は、０．１μｍ以上２．５μｍ以下が好ましく、０．１μｍ以上１．５μｍ以下がより好ましく、０．１μｍ以上１μｍ以下が更に好ましい、前記＜１＞〜＜１８＞のいずれか１に記載の吸収性物品。
＜２０＞
前記メルトブローン層の繊維の平均繊維径は、０．１μｍ以上１μｍ以下である、前記＜１＞〜＜１８＞のいずれか１に記載の吸収性物品。
【００５６】
＜２１＞
前記メルトブローン層の繊維の平均繊維径は、前記保護層の繊維の平均繊維径よりも小さい、前記＜１＞〜＜２０＞のいずれか１に記載の吸収性物品。
＜２２＞
前記メルトブローン層の繊維の平均繊維径の、前記保護層の繊維の平均繊維径に対する比は、１／１００以上１／８以下が好ましく、１／５０以上１／２０以下がより好ましく、１／４０以上１／２５以下が更に好ましい、前記＜１＞〜＜２１＞のいずれか１に記載の吸収性物品。
＜２３＞
前記メルトブローン層の繊維の平均繊維径の、前記保護層の繊維の平均繊維径に対する比は、１／４０以上１／２５以下である、前記＜１＞〜＜２１＞のいずれか１に記載の吸収性物品。
【００５７】
＜２４＞
前記メルトブローン層の繊維の充填率は、２％以上２５％以下が好ましく、２％以上２０％以下がより好ましく、２．５％以上１０％以下が更に好ましく、３％以上５％以下が特に好ましい、前記＜１＞〜＜２３＞のいずれか１に記載の吸収性物品。
＜２５＞
前記メルトブローン層の繊維の充填率は、３％以上５％以下である、前記＜１＞〜＜２３＞のいずれか１に記載の吸収性物品。
【００５８】
＜２６＞
前記メルトブローン層の坪量は、３ｇ／ｍ２以上２０ｇ／ｍ２以下が好ましく、４ｇ／ｍ２以上１５ｇ／ｍ２以下がより好ましく、５ｇ／ｍ２以上１０ｇ／ｍ２以下が更に好ましい、前記＜１＞〜＜２５＞のいずれか１に記載の吸収性物品。
＜２７＞
前記メルトブローン層の坪量は、５ｇ／ｍ２以上１０ｇ／ｍ２以下である、前記＜１＞〜＜２５＞のいずれか１に記載の吸収性物品。
【００５９】
＜２８＞
メルトブローン法によってベルトコンベア上に極細繊維を堆積させて、メルトブローン層原反を機械流れ方向に連続搬送し、前記メルトブローン層原反の表面に対して起毛処理を施し、前記メルトブローン層原反の起毛処理した面に、スパンボンド法によってスパンボンド層原反を積層する、不織布の製造方法。
＜２９＞
前記起毛処理が、周面に複数の凸部を有する凸ロールを前記メルトブローン層原反の表面に接触させながら回転させることにより行われる、前記＜２８＞に記載の不織布の製造方法。
＜３０＞
前記メルトブローン層原反の製造工程の上流に、スパンボンド層原反の製造工程を更に設けて、前記メルトブローン層原反の吸収層側となる面に、更にスパンボンド層からなる保護層を配する、前記＜２８＞又は＜２９＞に記載の不織布の製造方法。
＜３１＞
前記＜２８＞〜＜３０＞のいずれか１に記載の不織布の製造方法により得られる不織布を防漏層として、吸収層に直接積層させる、吸収性物品の製造方法。
【実施例】
【００６０】
以下、本発明を実施例に基づきさらに詳しく説明するが、本発明はこれにより限定して解釈されるものではない。
【００６１】
（実施例１）
まず、ポリオレフィンの樹脂を用いてスパンボンド法により、平均繊維径２０μｍ、坪量９ｇ／ｍ２のスパンボンド層原反を形成した。
その上に、ポリオレフィンの樹脂を用いてメルトブローン法（紡糸温度２７０℃）により、坪量１０ｇ／ｍ２のメルトブローン層原反を形成した。メルトブローン層原反の表面全面に対して起毛処理を行った。具体的には、トラスコ中山株式会社製、シートペーパー、品番：ＧＢＳ−６００−５Ｐによって１６５Ｐａの圧力をかけながら１．２ｍ／ｍｉｎでメルトブローン層原反を一回、メルトブローン層原反の機械流れ方向へ擦過した。得られたメルトブローン層の平均繊維径、厚み及び充填率は、前述の（平均繊維径の測定方法）、（メルトブローン層の充填率の測定方法）及び（メルトブローン層の坪量の測定方法）に基づいて測定した。
次いで、メルトブローン層原反の起毛処理を行った面上に、ポリオレフィンの樹脂を用いてスパンボンド法により、平均繊維径２０μｍ、坪量９ｇ／ｍ２のスパンボンド層原反を形成した。
その後、積層されたスパンボンド−メルトブローン−スパンボンド（ＳＭＳ）繊維層に対して、熱エンボス加工を施し、ＳＭＳ不織布とした。
これにより、メルトブローン層４１の両面に配されたスパンボンド層を保護層４２，４３とする、実施例１の防漏層試料を作製した。
得られた防漏層試料において、メルトブローン層４１の起毛処理がされた側のスパンボンド層のある面において、メルトブローン層４１の起毛処理した面から保護層に入り込んだメルトブローン層４１の繊維の本数を、前述の（入り込んだ繊維の本数の測定方法）に基づいて測定し、表１のとおりとした（以下、実施例２及び３において同様。）。
同じく、得られた防漏層試料において、メルトブローン層４１の起毛処理がされた側のスパンボンド層のある面において、スパンボンド層の表面までメルトブローン層の繊維が露出しているかを、前述の（防漏層の表面にメルトブローン層の繊維が露出しているかの確認方法）に基づいて確認し、表１のとおりとした（以下、実施例２及び３において同様。）。
【００６２】
（実施例２）
メルトブローン層４１を表１に示したものとした以外は、実施例１と同様にして、実施例２の防漏層試料を作製した。なお、上記の繊維径は、実施例１におけるメルトブローン層の紡糸温度を低温（２５５℃）に変更することにより実現した。
【００６３】
（実施例３）
メルトブローン層４１を表１に示したものとした以外は、実施例１と同様にして、実施例３の防漏層試料を作製した。なお、上記の繊維径は、実施例１におけるメルトブローン層の紡糸温度を２６５℃に変更することにより実現した。
【００６４】
（比較例１）
メルトブローン層４１について起毛処理を行わずに、表１に記載したものとした以外は、実施例１と同様にして、比較例１の防漏層試料を作製した。なお、起毛処理がないにも拘らず、僅かに入り込んだ繊維が形成されていたのは、積層する際にかかる圧力によるものであった。
【００６５】
（比較例２）
メルトブローン層４１について起毛処理を行わずに、表１に記載したものとした以外は、実施例２と同様にして、比較例２の防漏層試料を作製した。
【００６６】
（比較例３）
メルトブローン層４１について、表１に記載したものとした以外は、実施例１と同様にして、比較例３の防漏層試料を作製した。なお、繊維径は、実施例１におけるメルトブローン層の紡糸温度を低温（２５０℃）に変更することにより実現した。
（比較例４）
メルトブローン層４１について起毛処理を行わずに、カレンダー処理によって充填率を高めて、表１に記載したものとした以外は、実施例３と同様にして、比較例４の防漏層試料を作製した。
【００６７】
（比較例５）
実施例２と同様のスパンボンド層原反及びメルトブローン層原反をそれぞれ１枚ずつ作製し、両原反とを重ねた状態で、メルトブローン層原反側から、異なる水圧で水流を２回噴射した。１回目の噴射は口径０．１２ｍｍのノズルを用いて低圧（２．５ＭＰａ）で行い、スパンボンド層原反及びメルトブローン層原反の構成繊維を絡ませるとともに、両層を水で濡らして馴染ませた。２回目の噴射は口径０．１ｍｍのノズルを用いて高圧（５ＭＰａ）で行い、スパンボンド層原反及びメルトブローン層原反の構成繊維を更に絡ませ、スパンボンド−メルトブローン（ＳＭ）の２層からなるＳＭ不織布を得た。
これにより、メルトブローン層４１の片面に配されたスパンボンド層を保護層４２とする、比較例５の防漏層試料を作製した。メルトブローン層の厚み及び充填率は、前述の（メルトブローン層の充填率の測定方法）及び（メルトブローン層の坪量の測定方法）に基づいて測定した。
比較例５の防漏層試料において、メルトブローン層４１の面から保護層４２に入り込んだメルトブローン層４１の繊維の本数は、前述の（入り込んだ繊維の本数の測定方法）に基づいて測定し、表１のとおりとした。
【００６８】
（比較例６）
噴射する水流の圧力を、１回目は１．７５ＭＰａ、２回目は３．５ＭＰａとしたこと以外は、比較例５と同様にして、比較例６の防漏層試料を作製した。
【００６９】
（比較例７）
噴射する水流の圧力を、１回目は１ＭＰａ、２回目は２ＭＰａとしたこと以外は、比較例５と同様にして、比較例７の防漏層試料を作製した。
【００７０】
上記実施例及び比較例の各防漏層試料について、下記の確認及び試験を行った。その結果は、表１に示すとおりであった。
（１）液漏れ防止性試験：
ろ紙（アドバンテック東洋株式会社製、Ｎｏ．２、直径７０ｍｍ）の上に、防漏層試料を８ｃｍ×８ｃｍに裁断したものを載置した。その際、防漏層試料は、非吸収層側２Ｂの面（起毛領域のある面）をろ紙に向けて載置した。該防漏層試料の上に、乾式パルプシート（ライオン株式会社製、リード  ヘルシークッキングペーパーダブル（商品名）、坪量４０ｇ／ｍ２）を８ｃｍ×８ｃｍに裁断したものを載置した。
次いで、乾式パルプシートの上から、青色一号０．００５質量％を含有させた脱イオン水１．０ｇを、スポイトを用いて注入した。注入後、直径６０ｍｍのアクリルプレートを重ね、その上から２ｋｇの錘を用いて５秒間加圧した。
５秒加圧後に、前記ろ紙における濡れの有無（滲み出しの有無）を、ろ紙への着色を目視で確認する方法によって確認した。また、ろ紙に滲み出した脱イオン水の量を、電子天秤で測定した試験後の重量から試験前の重量を引くことによって確認した。
なお、注入した脱イオン水１．０ｇは、吸収性物品における吸収層から防漏層に移行した液によって防漏層全体が濡れている状態を想定したものである。また、錘２ｋｇの荷重は、前記吸収性物品を装着し、座圧した状態を想定したものである。
（２）柔らかさ試験：
パネル（吸収性物品分野の研究に従事する者）５名に、各不織布試料の表面（両面）を手で撫でてもらい、柔らかさの官能評価を行った。評価は、下記の評価基準に基づき、各パネルに点数をつけてもらい、５名の評価点の平均値を各試料の柔らかさ官能評価の点数とした。
使い捨ておむつ（花王株式会社製：メリーズ（登録商標）  メリーズパンツ  Ｍサイズ、２０１７年製）に対して有機溶剤（酢酸ブチル）を用いることでホットメルトを溶解し、最外装（非肌面側）の不織布と防漏層であるフィルムを取り外し、ドラフトにて１日乾燥した後に使用した。この最外装（非肌面側）の不織布の柔らかさを５点、防漏層であるフィルムの柔らかさを１点としたときの各防漏層試料の柔らかさを、５段階で数値化した。
【００７１】
【表１】
2019209121.tif 000003
【００７２】
上記表１に示すように、保護層に入り込むメルトブローン層の繊維が２．５本／ｍｍ未満で貫通孔を有していた比較例１、２及び４の防漏層試料よりも、保護層に入り込むメルトブローン層の繊維が２．５本／ｍｍ以上で貫通孔を有さない実施例１〜３の防漏層試料は液漏れ防止性に優れていた。同様に、保護層に入り込むメルトブローン層の繊維が２．５本／ｍｍであっても貫通孔を有していた比較例３及び５〜７の防漏層試料と対比しても、貫通孔を有さない実施例１〜３の防漏層試料は液漏れ防止性に優れるものであった。
特に、比較例５〜７の防漏層試料と対比して、実施例１〜３の防漏層試料は格段に高い液漏れ防止性を有していた。これは、比較例５〜７では水流交絡法によって起毛領域を形成したことにより、水流の圧力でメルトブローン層の繊維が動き、２５μｍ２以上の貫通孔が生じたのに対し、実施例１〜３では起毛処理によって起毛領域を形成し、さらに熱エンボス加工によりメルトブローン層の繊維の動きを抑制できたためである。また、実施例１〜３の防漏層試料では防漏層の非吸収層側の表面へのメルトブローン層の繊維の露出を防止できていたためでもある。
加えて、実施例１〜３では、メルトブローン層の充填率を抑えることで、より柔らかい肌触りも実現できることが分かった。
【符号の説明】
【００７３】
１  表面層
２  防漏層
３  吸収層
４  繊維層
６  起毛領域
２Ａ  防漏層の吸収層側
２Ｂ  防漏層の非吸収層側
２１  防漏層の吸収層側の面
２２  防漏層の非吸収層側の面
４１  メルトブローン層
４１Ａ  メルトブローン層の起毛繊維
４２、４３  保護層
４２Ａ  保護層の繊維
４８  繊維
４９  空間
１０  吸収性物品
【図１】
2019209121.tif 000004
【図２】
2019209121.tif 000005
【図３】
2019209121.tif 000006
【図４】
2019209121.tif 000007
【図５】
2019209121.tif 000008
【図６】
2019209121.tif 000009
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
表面層、防漏層、及び該表面層と該防漏層との間に配された吸収層を有する吸収性物品であって、
前記防漏層が前記吸収層と直接積層されており、
前記防漏層は、メルトブローン層と該メルトブローン層の保護層とを有し、両層が接合されたエンボス部とエンボス部以外の非エンボス部とを有し、
前記防漏層は非エンボス部において非開孔領域を有し、
前記非開孔領域は、前記防漏層を平面視したときに、対角線の長さ１０μｍからなる長方形の面積が２５μｍ２以上となる領域を包含する繊維間空間が、厚み方向に貫通する貫通孔、を有さない領域であり、
前記非開孔領域は、前記防漏層が前記吸収層と重なる領域に配されている、吸収性物品。
【請求項２】
前記メルトブローン層の繊維の平均繊維径が２．５μｍ以下である、請求項１に記載の吸収性物品。
【請求項３】
表面層、防漏層、及び該表面層と該防漏層との間に配された吸収層を有する吸収性物品であって、
前記防漏層が前記吸収層と直接積層されており、
前記防漏層は、メルトブローン層と該メルトブローン層の保護層とを有し、両層が接合されたエンボス部とエンボス部以外の非エンボス部とを有し、
前記保護層は前記メルトブローン層の非吸収層側に配されており、
前記防漏層は、前記保護層に入り込んでいる前記メルトブローン層の繊維が２．５本／ｍｍ以上である起毛領域を有し、
前記メルトブローン層の繊維の平均繊維径が２．５μｍ以下であり、
前記起毛領域は、前記防漏層が前記吸収層と重なる領域に配されている、吸収性物品。
【請求項４】
前記防漏層の非吸収層側の表面に、前記メルトブローン層の繊維が露出していない、請求項１〜３のいずれか１項に記載の吸収性物品。
【請求項５】
前記メルトブローン層の繊維の充填率が２５％以下である、請求項１〜４のいずれか１項に記載の吸収性物品。
【請求項６】
前記メルトブローン層の坪量が２０ｇ／ｍ２以下である、請求項１〜５のいずれか１項に記載の吸収性物品。
【請求項７】
メルトブローン法によってベルトコンベア上に極細繊維を堆積させて、メルトブローン層原反を機械流れ方向に連続搬送し、前記メルトブローン層原反の表面に対して起毛処理を施し、前記メルトブローン層原反の起毛処理した面に、スパンボンド法によってスパンボンド層原反を積層する、不織布の製造方法。